(57)【要約】  オーディオシステム用フィルタ回路ＮＷなどの電子回路に使用される各種電子部品接続用の接合はんだとして、６元のはんだ合金（Ｓｎ・Ａｇ・Ｃｕ・Ｓｂ・Ｉｎ・Ｎｉ・Ｐｂ）と、適切な含有量からなる高音質で高い試聴評価が得られる音響用はんだ合金を提供する。好ましい含有量の一例は、Ａｇが０．８〜１．２０質量％、Ｃｕが０．６５〜０．７５質量％、Ｉｎが０．００２〜０．００４質量％、Ｎｉが０．０１〜０．０２質量％、Ｐｂが０．００５質量％以下を含有し、残部がＳｎである。【特許請求の範囲】
【請求項１】
Ａｇが０．８〜１．２０質量％、Ｃｕが０．６５〜０．７５質量％、Ｉｎが０．００２〜０．００４質量％、Ｎｉが０．０１〜０．０２質量％、Ｐｂが０．００５質量％以下を含有し、残部がＳｎで構成されたことを特徴とする音響用はんだ合金。
【請求項２】
Ａｇが（１．０〜１．０１質量％）、Ｃｕが（０．７１〜０．７２質量％）、Ｉｎが（０．００３〜０．００３７質量％）、Ｎｉが（０．０１６〜０．０１７質量％）、Ｐｂが（０．００２５〜０．００３５質量％で、残部がＳｎであることを特徴とする請求項１記載の音響用はんだ合金。
【発明の詳細な説明】
【技術分野】
【０００１】
この発明は、オーディオシステムなどに使用されるプリント基板に電子部品を接続するための接合用はんだに適用できる音響用はんだ合金に関する。
【背景技術】
【０００２】
オーディオシステムとしての音響再生装置（音響製品）における音質を改善するには、音響再生装置に使用される電子部品の選別は勿論のこと、当該装置を構成するアンプなどに使用されるプリント基板の回路設計や、プリント基板上における部品の配置、終段アンプ（出力アンプ）とスピーカの接続線（ＯＦＣ（Oxygen Free Copperなど））として使用される材質などを総合的に検討する必要がある。【０００３】
このうち電子部品の選別やプリント基板を使用するときの回路設計などは、音質改善策として既に実施されているところであるが、さらに音質を改善し、聴感評価の高い音響再生装置を得るため、電子部品接合用のはんだが注目されている。【０００４】
電子部品を接合するためのはんだとしては、（特許文献１）〜（特許文献３）などが知られている。
【先行技術文献】
【特許文献】
【０００５】
【特許文献１】特開平１１−２７７２９０
【特許文献２】特開２００２−２３９７８０
【特許文献３】特開２００３−２３０９８０  特許文献１は、（Ｓｎ・Ａｇ・Ｃｕ）にＮｉを加えた４元のはんだ合金に関するものであり、耐熱衝撃性を改善したものである。特許文献２は、接合の信頼性などを追求したはんだ合金であり、特許文献３は接合の信頼性を改善したはんだ合金に関する発明である。
【発明の概要】
【発明が解決しようとする課題】
【０００６】
ところで、電子部品接合用のはんだの合金組成や含有量が、音質や聴感評価などに影響を与えることについては、上記した特許文献１〜特許文献３では言及されていない。【０００７】
はんだ合金の金属組成やその含有量を変えることによって音質や聴感が変わることは、本出願人も諸種の実験により確認した。つまり、電子部品接合用はんだの合金組成の組合せおよびその含有量は、音質を改善し、高い聴感評価を得るための重要な要因の一つであることが判った。【０００８】
そこで、この発明はこのような従来の課題を解決したものであって、音質を改善し、高い聴感評価が得られるオーディオシステムなどに適用できる音響用はんだ合金を提供するものである。
【課題を解決するための手段】
【０００９】
上述した問題を解決するため、この発明に係る音響用はんだ合金は、Ａｇが０．８〜１．２０質量％、Ｃｕが０．６５〜０．７５質量％、Ｉｎが０．００２〜０．００４質量％、Ｎｉが０．０１〜０．０２質量％、Ｐｂが０．００５質量％以下を含有し、残部がＳｎで構成されている。このような組成元素とその含有量を選ぶことで、高音質で、試聴評価値の高い音響用はんだ合金が得られる。
【発明の効果】
【００１０】
この発明によれば、（錫Ｓｎ・銀Ａｇ・銅Ｃｕ）を主成分とし、これにインジウムＩｎ、ニッケルＮｉおよび鉛Ｐｂを微量に添加した６元のはんだ合金とし、それぞれの含有量を適切な値とすることによって、高い音質特性と、試聴評価の高い音響用はんだ合金を実現できる。
【図面の簡単な説明】
【００１１】
【図１】この発明の説明に供する試聴評価装置の一例を示すブロック図である。
【図２】図１の試聴評価装置に使用されるフィルタ回路の一例を示すローパスフィルタ回路の回路図である。
【図３】ローパスフィルタ回路のプリント基板上における部品配置図である。
【図４】図１の試聴評価装置に使用されるフィルタ回路の一例を示すハイパスフィルタ回路の回路図である。
【図５】ハイパスフィルタ回路のプリント基板上における部品配置図である。
【発明を実施するための形態】
【実施例】
【００１２】
続いて、この発明に係る音響用はんだ合金の一例を上述したオーディオシステムを構成する回路系に用いられる電子部品の接合用はんだに適用した場合につき、図面等を参照して詳細に説明する。【００１３】
音質や試聴評価に影響を与えることのある接合用はんだとして、試聴評価に供する音響用はんだ合金を作成した。
（一）試聴用音響用はんだ合金
電子部品接合用はんだとしては、電子部品用の接合はんだとして使用されている最も一般的な３元のヤニ入りはんだ合金（錫Ｓｎ・銀Ａｇ・銅Ｃｕからなるはんだ合金）をベースに使用する。【００１４】
この３元のはんだ合金に対して幾つかの金属を微量に添加することによって試聴評価が変わることが試聴実験によって確認されたので、諸種の試聴実験を繰り返した結果、以下に示す金属を微量金属として選んだ。
（添加金属）
「インジウムＩｎ、ニッケルＮｉ、アンチモンＳｂ、ビスマスＢｉ、鉄Ｆｅ、ヒ素Ａｓおよび鉛Ｐｂ」
鉛Ｐｂは３元はんだ合金を組成する錫Ｓｎに含まれる微量元素であるので、実際には（錫Ｓｎ・銀Ａｇ・銅Ｃｕ）に鉛Ｐｂを加えた４元のはんだ合金に、上記した微量金属を添加した６元のはんだ合金として試聴評価を行った。【００１５】
（二）用意した接合用の音響用はんだ合金数
添加金属として、鉛Ｐｂの他に２種類の金属を選択し、それぞれの添加量と、他の４元金属の添加量も調整した上で、音響用はんだ合金を作成した。実際には同じ金属組成で、添加量の異なる９種類の音響用はんだ合金を試聴用として用意した。【００１６】
（三）試聴用装置（試聴評価装置）
図１に試聴評価装置１０の一例を示す。試聴評価用の電子回路としては、ディスクリート部品をプリント基板（回路基板）上にはんだ付けすることで、電子回路が構成されるフィルタ回路ＮＷを例示する。【００１７】
音源は通常ステレオ録音されているので、再生装置では左右一対のスピーカから構成されるが、便宜上、片側のみ用いて説明する。【００１８】
また、ＣＤ（コンパクトディスク）を音源とした場合、音源再生にはＣＤプレーヤなど回転系を有する音源再生装置で音源を再生して試聴することとなるが、ＣＤ音源の再生に際しては回転に伴う回転むらや偏芯等が発生する場合があり、各試聴ごとにその影響を受ける箇所が異なる可能性があるため、試聴の適正な評価を阻害する。そのために今回は試聴のための音源の再生に際しては、ＣＤプレーヤなど回転系を伴う音源再生装置は直接使用しないこととした。すなわち、ＣＤを音源とした場合には、ＣＤプレーヤでＣＤを再生し、一旦、ＵＳＢメモリなどの半導体メモリに記録されたものを音源として用いることによって、同一条件下で音源の再生ができるようにした。【００１９】
音源２０からのオーディオ信号は出力アンプ３０を介してフィルタ回路ＮＷに供給されて、この例では中低音域と高音域の２ウエイに分割される。そのため、このフィルタ回路ＮＷ（ＮＷ０）はローパスフィルタ（ＬＰＦ）４０とハイパスフィルタ（ＨＰＦ）５０とで構成され、いずれもプリント基板（回路基板）を用いて回路が構成される。【００２０】
ローパスフィルタ４０からの出力信号は中低音域用のスピーカ（ウーハー）ＷＦに接続線Ｌａ、Ｌｂを介して供給される。同じように、ハイパスフィルタ５０からの出力信号は高音域用のスピーカ（ツイター）ＴＷに接続線Ｌｃ、Ｌｄを介して供給される。【００２１】
図２はローパスフィルタ４０の一例を示すもので、鉄心コイル４３とコンデンサ４４からなる並列回路で構成されており、鉄心コイル４３として本例では線径が１．２ｍｍφのコイルが使用されている。そのインダクタンス値は０．４５ｍＨのものを使用した。コンデンサ４４は耐圧が２５０Ｖ（ＤＣ）で１２μＦのものを使用した。【００２２】
このローパスフィルタ４０は実際には、図３のようにプリント基板４６が使用され、その一面に図示するような位置関係をもって鉄心コイル４３とコンデンサ４４とが配置される。プリント基板４６の左右両端側に、それぞれ２個の入力端子（４０Ａ，４０Ａ）、出力端子（４２Ａ，４２Ａ）からなるネジ式端子台４７，４８が設けられている。【００２３】
その結果、出力アンプ３０とローパスフィルタ４０との間の結線ははんだ付けではなく、ネジ式（差し込み式）であり、ローパスフィルタ４０とスピーカＷＦに接続された接続線Ｌａ，Ｌｂとの間も、はんだではなく同じくネジ式によって機械的に連結される。【００２４】
その結果、図２に示すローパスフィルタ４０は、同図の黒丸印で示すように、鉄心コイル４３とコンデンサ４４（何れも電子部品）が、プリント基板４６上にはんだ（音響用はんだ合金）によってトータル４個所接合されて構成される。接合個数は、電子部品用リード線との接続を含めてカウントした。実際には、２ヶ所の入力端子部分、及び、２ヶ所の出力端子部分はそれぞれプリント基板（回路基板）にはんだ付けされているので、本例では合計８箇所接合されていることになる。【００２５】
端子としてネジ式（差し込み式）端子台４７，４８を用いた理由は、試聴比較するための後述する複数のフィルタ回路NWの交換が容易に行なえるようにするためである。【００２６】
図４は、ハイパスフィルタ５０の一例を示すもので、コンデンサ５３と鉄心コイル５４からなる並列回路で構成されており、コンデンサ５３は耐圧が２５０Ｖ（ＤＣ）で６．８μＦのものが使用され、鉄心コイル５４として本例では線径が１．０ｍｍφのコイルが使用されている。そのインダクタンス値は０．４ｍＨのものを使用した。【００２７】
端子５２Ａと高域再生用のスピーカＴＷとの間は接続線Ｌｃ，Ｌｄによって接続される。端子５２Ａ側と端子５６ａとの間には一対の減衰用抵抗器５６，５８が直列接続され、その接続中点より端子５６ｂが導出される。端子５６ａ、５６ｂは、必要に応じて出力信号の減衰用として使用される。【００２８】
このハイパスフィルタ５０も実際には、図４のようにプリント基板６６が使用され、その一の面に図示するような位置関係をもってコンデンサ５３と鉄心コイル５４が配置され、プリント基板６６の左右両端側に、それぞれ２個の入力端子（５０Ａ，５０Ａ）、４個の出力端子（５２Ａ，５２Ａ，５６ａ，５６ｂ）からなるネジ式端子台６７，６８が設けられている。その結果、出力アンプ３０とハイパスフィルタ５０との間の結線ははんだ付けではなく、ネジ式（差し込み式）となり、ハイパスフィルタ５０とスピーカＴＷとの間もはんだではなく同じくネジ式によって機械的に接続線Ｌｃ，Ｌｄと連結される。【００２９】
その結果、図４に示すハイパスフィルタ５０は、同図の黒丸印で示すように、コンデンサ５３と鉄心コイル５４（何れも電子部品）が、プリント基板６６上にはんだ（音響用はんだ合金）によってトータル４個所接合されて構成されることになる。実際には、２ヶ所の入力端子部分、及び、２ヶ所の出力端子部分はそれぞれプリント基板（回路基板）にはんだ付けされているので、本例では合計８箇所接合されていることになる。【００３０】
上述のように、端子としてネジ式（差し込み式）端子台６７，６８を用いた理由は、試聴比較するための後述する複数のフィルタ回路NWとの交換が容易に行なえるようにするためである。【００３１】
（四）試聴用として使用される音響用はんだ合金の仕様
今回使用する試聴評価用音響用はんだ合金は上述したように、ベースとなる（Ｓｎ・Ａｇ・Ｃｕ）の金属（金属元素）の他に、微量のＰｂがあり、さらに微量の添加金属としてＩｎ、Ｎｉ、Ｓｂ、Ｂｉ、ＦｅおよびＡｓのうち任意の２種が加わる。【００３２】
試聴評価精度を高め、よりよい音響用はんだ合金を見出すため、以下に示す例は、上述した１０種類の金属（Ｓｎ・Ａｇ・Ｃｕ・Ｐｂ・Ｉｎ・Ｎｉ・Ｓｂ・Ｂｉ・Ｆｅ・Ａｓ）のうちから、（Ｓｎ・Ａｇ・Ｃｕ・Ｐｂ）の４種類の金属元素をベースとし、これらにさらに残りの金属（６種類）から２種の金属を任意に抽出することで、６種類の金属で１組の音響用はんだ合金（６元のはんだ合金）を構成する。【００３３】
そして同じ組成金属でもその含有量（添加量）を変えて、この例では１組で９種類の音響用はんだ合金を作成し、これを試聴評価用の接合はんだとして用いる。【００３４】
さらに抽出する組成金属の組み合わせを変えたトータル１５種類の音響用はんだ合金を用意し、その音響用はんだ合金を接合はんだとして使用したフィルタ回路ＮＷを用いて試聴評価を行った。【００３５】
したがって、図１に示すように、試聴評価装置１０としては、１５種類のフィルタ回路ＮＷ０〜ＮＷ１５が使用される。その他の回路やスピーカは同じものを使用する。これらフィルタ回路ＮＷ０〜ＮＷ１５と、抽出元素との組み合わせは（表１）のようになる。
音響用はんだ合金として使用される共通の金属元素（Ｓｎ・Ａｇ・Ｃｕ・Ｐｂ）は欄外に記載した。【００３６】
【表１】
2013108421.tif 000002
【００３７】
（五）最良の音響用はんだ合金
試聴評価の結果、（錫Ｓｎ・銀Ａｇ・銅Ｃｕ）に微量の鉛Ｐｂと、インジウムＩｎ、ニッケルＮｉを微量に添加すると共に、その添加量を適切に選択した６元のはんだ合金（Ｓｎ・Ａｇ・Ｃｕ・Ｉｎ・Ｎｉ・Ｐｂ）が、最も高い試聴評価値（最高値は５．０）が得られた。【００３８】
その具体例は後述するとして、リスナーによる最も高い試聴評価が適切な試聴評価であるかどうかを検証する必要がある。【００３９】
音質を改善することによって達成される高い聴感評価は、あくまでもリスナーの評価であるので、評価者がオーディオ専門家であっても評価（試聴評価値）にはバラツキがある。評価のバラツキが少ないかどうかを検証する１つの手段（定量的手段）として、まず試聴評価としてよく使用されるポピュラーな音源をサンプルとし、試聴評価の項目を設定した。次に、試聴評価値と予測値（推定値若しくは理論値）との相関を利用した重回帰モデルによって試聴評価を分析した。【００４０】
（六）音源のサンプルと試聴評価項目
試聴評価としてよく使用されるポピュラーな音源として、以下に示す３つの楽曲（ポピュラー、クラシックおよびボーカル）を参考にした。音源２０はＣＤを再生して一旦記憶したものを使用した。
（i）vincent
（ii）カルメン・バレー
（iii）somewhere somebody
試聴評価項目の一例を（表２）に示す。この例では、低音特性から楽器特性まで、トータル１０項目について５点満点で試聴評価を行い、その平均値を試聴評価値とした。【００４１】
【表２】
2013108421.tif 000003
【００４２】
（七）試聴評価の分析
試聴評価の分析は上述したように、抽出した６元の組成合金からなる１組の音響用はんだ合金で、含有量が異なる９種類の音響用はんだ合金についてそれぞれ重回帰分析を行い、同じことを組成金属が異なる１５通りの音響用はんだ合金についても行う。この重回帰分析で最も重相関が取れているものを、最も試聴評価の高い音響用はんだ合金（本発明）とした。【００４３】
以下の例は、エクセル（登録商標）で提供されている重回帰分析を分析ツールとして使用した。本例では、（Ｓｎ・Ａｇ・Ｃｕ）からなる主成分と、これに添加する複数種（したがって３種）の金属元素をそれぞれ説明変数（独立変数）として、重回帰分析により導き出された重回帰式（重回帰モデル）が、どの程度試聴評価値（実測値である従属変数（目的変数）であって、最高値は５．０）を反映したものであるかを、説明変数を変えながら確認した。【００４４】
（八）音響用はんだ合金のグルーブ分けと重回帰分析の対応表との関係
重回帰分析をするに当たって、音響用はんだ合金を（表１）に示すようにグループ分けする。【００４５】
（１）グループ１の音響用はんだ合金
このグループの音響用はんだ合金組成は、
「グループ１の音響用はんだ合金：（Ｓｎ・Ａｇ・Ｃｕ・Ｉｎ・Ｎｉ・Ｐｂ）」
である。【００４６】
この音響用はんだ合金を使用したときの重回帰分析の結果を示す対応表を、（表１）の組合せ例のうち、（表３〜表５）および（表６〜表８）として示す。（表３〜表５）は本発明による音響用はんだ合金の重回帰分析結果を示す。
なお、データ７に示すはんだ合金は、概ね（Ｓｎ・３Ａｇ・０．５Ｃｕ）からなる鉛フリーはんだとして代表的なはんだ合金であるため、このはんだ合金を基準にして評価を行なった。【００４７】
【表３】
2013108421.tif 000004
【００４８】
（表３）において、「本例１」および「本例２」は、この発明に係る音響用はんだ合金の組成元素と、含有量（質量％（Ｗｔ％））を示す。試聴評価値は従属変数つまり実測値であり、説明変数はＡｇ，Ｃｕ，Ｉｎ，Ｎｉ，Ｐｂの各含有量（添加量）となる。これらの含有量からなる音響用はんだ合金の重回帰分析結果は、（表４）および（表５）に示す通りである。【００４９】
【表４】
2013108421.tif 000005
【００５０】
【表５】
2013108421.tif 000006
【００５１】
（表３）と（表５）から、この場合の重回帰式は以下のようになる。予測値をｙとする。【００５２】
ｙ＝０．１１０４８７９Ａｇ＋０．０７２１３５Ｃｕ
＋３７６．９３０３５Ｉｎ＋４．６５１２９２Ｎｉ
―４５．７２８１４Ｐｂ＋３．６３８６３７６
・・・・・（１）
ここに、Ｐｂの重回帰係数がマイナスとなっているので、Ｐｂの添加量はできるだけ少ない方が好ましいと言える。Ｐｂは高純度のＳｎ成分中にも含まれるものであるから、このＰｂによる影響をできるだけ少なくするためにＩｎやＮｉが微量に添加されている。【００５３】
（表４）に示す通り、重回帰式で予測される値ｙと実際の試聴評価値Ｙとの重相関係数Ｒは、「０．９８１４３３３」であるから、「１．０」に極めて近い値であり、両者には非常に強い相関があることが判る。【００５４】
重決定Ｒ２（決定係数Ｒ２乗）は「０．９６３２１１３」、補正Ｒ２（自由度修正済決定係数Ｒ２）も「０．９０１８９６８」であるので、この重回帰式ｙの当てはまり率（当てはまり精度）が非常によいことが判る。【００５５】
さらに（表５）における分散分析表にあって、有意Ｆは「０．０２３１６９９７９」となるので、９７．７％（＝１００％−２．３％）での確率で相関があることになるから、（表３）と（表５）の重回帰係数から算出された重回帰式ｙの信頼性は非常に高いと言える。【００５６】
したがって（表３）に示した「本例１」および「本例２」の音響用はんだ合金における試聴評価の値Ｙ「５．０」（最高評価値）は非常に信頼できる評価値と言える。このように「本例１」、「本例２」などに示される音響用はんだ合金の組成元素の組み合わせおよびその含有量（添加量）は、高音質で、しかも最も高い試聴評価値が得られる接合はんだとして好適であることが判る。【００５７】
（表３）では、適切な音響用はんだ合金の好ましい例として、「本例１」および「本例２」に示す範囲の音響用はんだ合金を例示した。【００５８】
この音響用はんだ合金の含有量は、（Ｓｎ・Ａｇ（１．０〜１．０１質量％）・Ｃｕ（０．７１〜０．７２質量％）・Ｉｎ（０．００３〜０．００３７質量％）・Ｎｉ（０．０１６〜０．０１７質量％）・Ｐｂ（０．００２５〜０．００３５質量％））である。【００５９】
この発明における音響用はんだ合金の含有量は、これらの範囲内に限られるものではなく、以下の範囲まで拡張可能である。【００６０】
（この発明における音響用はんだ合金の含有量の範囲）
「Ｓｎ（残部）・Ａｇ（０．８〜１．２０）・Ｃｕ（０．６５〜０．７５）・Ｉｎ（０．００２〜０．００４）・Ｎｉ（０．０１〜０．０２）・Ｐｂ（≦０．００５）」
一方、比較例として示したデータ１〜データ７における試聴評価値は（表３）の通りである。同じ組成元素で含有量を変えて試聴したときの重回帰分析結果を同じく（表４）および（表５）に示す。【００６１】
（表３）において、データ１〜データ７のような含有量にした場合には、同じ組成金属を使用した音響用はんだ合金であっても、試聴評価値は最高値が「４．３５」までであり、音響用はんだ合金としては「本例１」や「本例２」よりも劣ることが判る。
グループ１に属する（表６）〜（表８）は、同じ組成元素からなる音響用はんだ合金で、含有量を変えた場合を示している。【００６２】
（表６）のデータ１〜６は、前記（表３）のデータ１〜６と全く同じものであるが、（表６）のデータ８〜１０は新たに追加したデータである。（表３）のデータ７は上記のように基準としたはんだであることから、（表６）においては評価から除外した。
（表６）は、データ１からデータ６及びデータ８から１０までの、試聴評価値Ｙ（実測値としての従属変数）と説明変数の値を示し、（表７）および（表８）は重回帰分析結果を示す。
【００６３】
【表６】
2013108421.tif 000007
【００６４】
【表７】
2013108421.tif 000008
【００６５】
【表８】
2013108421.tif 000009
【００６６】
詳細説明は割愛するも、この重回帰分析結果から同じ組成元素であっても、含有量を変えると、結果が大きく異なることが判る。【００６７】
因みに、重相関係数Ｒと決定係数Ｒ２の値は良好であるが、自由度修正済決定係数Ｒ２（補正Ｒ２）や、有意Ｆの値が悪いので、予測値ｙと試聴評価値Ｙとが十分相関が取れていないし、試聴評価値Ｙも最高値が「４．３３」止まりである。したがって、最適な音響用はんだ合金とは言えない。【００６８】
なお、同じ組成元素からなる音響用はんだ合金は、１２個のフィルタ回路ＮＷ（ＮＷ０１〜ＮＷ０１２）用の接合はんだとして使用されるので、フィルタ回路ＮＷ０１は「本例１」に示した含有量の音響用はんだ合金が使用され、フィルタ回路ＮＷ０２は「本例２」に示した含有量の音響用はんだ合金が使用される。同じようにして、フィルタ回路ＮＷ０３〜ＮＷ０１２では、データ１〜データ１０として示した音響用はんだ合金を使用して、音質や試聴が評価される（表１参照）。【００６９】
（九）その他のグループにおける音響用はんだ合金による試聴評価
以下に示すグループ２〜５の音響用はんだ合金は何れも「本例１」や「本例２」のような試聴評価が得られなかったデータであることを示している。以下のその結果を示す。【００７０】
（２）グループ２の音響用はんだ合金
このグループの音響用はんだ合金組成は、ＰｂおよびＳｂを共通の添加金属とするものであって、（表１）に示す通り、「グループ２の音響用はんだ合金：（Ｓｎ・Ａｇ・Ｃｕ・Ｓｂ・Ｐｂ）に（Ｂｉ・Ｆｅ・Ａｓ・Ｉｎ・Ｎｉ）から１種を添加したもの」である。したがって音響用はんだ合金としては５種となる。【００７１】
この音響用はんだ合金を使用したときの重回帰分析の結果を示す対応表は、（表９〜表２３）である。
（１）（表９〜表１１）：（Ｓｎ・Ａｇ・Ｃｕ・Ｓｂ・Ｂｉ・Ｐｂ）からなる音響用はんだ合金の分析結果
（２）（表１２〜表１４）：（Ｓｎ・Ａｇ・Ｃｕ・Ｓｂ・Ｆｅ・Ｐｂ）からなる音響用はんだ合金の分析結果
（３）（表１５〜表１７）：（Ｓｎ・Ａｇ・Ｃｕ・Ｓｂ・Ａｓ・Ｐｂ）からなる音響用はんだ合金の分析結果
（４）（表１８〜表２０）：（Ｓｎ・Ａｇ・Ｃｕ・Ｓｂ・Ｉｎ・Ｐｂ）からなる音響用はんだ合金の分析結果
（５）（表２１〜表２３）：（Ｓｎ・Ａｇ・Ｃｕ・Ｓｂ・Ｎｉ・Ｐｂ）からなる音響用はんだ合金の分析結果【００７２】
（ａ）（表９〜表１１）：（Ｓｎ・Ａｇ・Ｃｕ・Ｓｂ・Ｂｉ・Ｐｂ）からなる音響用はんだ合金の分析結果を以下に示す。【００７３】
【表９】
2013108421.tif 000010
【００７４】
【表１０】
2013108421.tif 000011
【００７５】
【表１１】
2013108421.tif 000012
【００７６】
（表９）〜（表１１）からも明らかなように、最適な音響用はんだ合金とは言い難い。【００７７】
（ｂ）（表１２〜表１４）：（Ｓｎ・Ａｇ・Ｃｕ・Ｓｂ・Ｆｅ・Ｐｂ）からなる音響用はんだ合金の分析結果を以下に示す。【００７８】
【表１２】
2013108421.tif 000013
【００７９】
【表１３】
2013108421.tif 000014
【００８０】
【表１４】
2013108421.tif 000015
【００８１】
（表１２）〜（表１４）からも明らかなように、最適な音響用はんだ合金とは言い難い。
（ｃ）（表１５〜表１７）：（Ｓｎ・Ａｇ・Ｃｕ・Ｓｂ・Ａｓ・Ｐｂ）からなる音響用はんだ合金の分析結果を以下に示す。【００８２】
【表１５】
2013108421.tif 000016
【００８３】
【表１６】
2013108421.tif 000017
【００８４】
【表１７】
2013108421.tif 000018
【００８５】
（表１５）〜（表１７）からも明らかなように、最適な音響用はんだ合金とは言い難い。
（ｄ）（表１８〜表２０）：（Ｓｎ・Ａｇ・Ｃｕ・Ｓｂ・Ｉｎ・Ｐｂ）からなる音響用はんだ合金の分析結果を以下に示す。
【００８６】
【表１８】
2013108421.tif 000019
【００８７】
【表１９】
2013108421.tif 000020
【００８８】
【表２０】
2013108421.tif 000021
【００８９】
（表１８）〜（表２０）からも明らかなように、最適な音響用はんだ合金とは言い難い。
（ｅ）（表２１〜表２３）：（Ｓｎ・Ａｇ・Ｃｕ・Ｓｂ・Ｎｉ・Ｐｂ）からなる音響用はんだ合金の分析結果を以下に示す。
【００９０】
【表２１】
2013108421.tif 000022
【００９１】
【表２２】
2013108421.tif 000023
【００９２】
【表２３】
2013108421.tif 000024
【００９３】
（表２１）〜（表２３）からも明らかなように、最適な音響用はんだ合金とは言い難い。【００９４】
（３）グループ３の音響用はんだ合金の試聴評価
このグループの音響用はんだ合金組成は、（Ｓｎ・Ａｇ・Ｃｕ）にＰｂおよびＢｉを共通の添加金属とするものであって、「グループ３の音響用はんだ合金：（Ｓｎ・Ａｇ・Ｃｕ・Ｂｉ・Ｐｂ）に（Ｆｅ・Ａｓ・Ｉｎ・Ｎｉ）から１種を添加したもの」である。したがって音響用はんだ合金としては４種となる。【００９５】
この音響用はんだ合金を使用したときの重回帰分析の結果を示す対応表は、（表２４〜表３５）である。
（１）（表２４〜表２６）：（Ｓｎ・Ａｇ・Ｃｕ・Ｂｉ・Ｆｅ・Ｐｂ）からなる音響用はんだ合金の分析結果
（２）（表２７〜表２９）：（Ｓｎ・Ａｇ・Ｃｕ・Ｂｉ・Ａｓ・Ｐｂ）からなる音響用はんだ合金の分析結果
（３）（表３０〜表３２）：（Ｓｎ・Ａｇ・Ｃｕ・Ｂｉ・Ｉｎ・Ｐｂ）からなる音響用はんだ合金の分析結果
（４）（表３３〜表３５）：（Ｓｎ・Ａｇ・Ｃｕ・Ｂｉ・Ｎｉ・Ｐｂ）からなる音響用はんだ合金の分析結果
（ａ）（表２４〜表２６）：（Ｓｎ・Ａｇ・Ｃｕ・Ｂｉ・Ｆｅ・Ｐｂ）からなる音響用はんだ合金の分析結果を以下に示す。【００９６】
【表２４】
2013108421.tif 000025
【００９７】
【表２５】
2013108421.tif 000026
【００９８】
【表２６】
2013108421.tif 000027
【００９９】
（表２４）〜（表２６）からも明らかなように、最適な音響用はんだ合金とは言い難い。
（ｂ）（表２７〜表２９）：（Ｓｎ・Ａｇ・Ｃｕ・Ｂｉ・Ａｓ・Ｐｂ）からなる音響用はんだ合金の分析結果を以下に示す。
【０１００】
【表２７】
2013108421.tif 000028
【０１０１】
【表２８】
2013108421.tif 000029
【０１０２】
【表２９】
2013108421.tif 000030
【０１０３】
（表２７）〜（表２９）からも明らかなように、最適な音響用はんだ合金とは言い難い。
（ｃ）（表３０〜表３２）：（Ｓｎ・Ａｇ・Ｃｕ・Ｂｉ・Ｉｎ・Ｐｂ）からなる音響用はんだ合金の分析結果を以下に示す。
【０１０４】
【表３０】
2013108421.tif 000031
【０１０５】
【表３１】
2013108421.tif 000032
【０１０６】
【表３２】
2013108421.tif 000033
【０１０７】
（表３０）〜（表３２）からも明らかなように、最適な音響用はんだ合金とは言い難い。
（ｄ）（表３３〜表３５）：（Ｓｎ・Ａｇ・Ｃｕ・Ｂｉ・Ｎｉ・Ｐｂ）からなる音響用はんだ合金の分析結果を以下に示す。
【０１０８】
【表３３】
2013108421.tif 000034
【０１０９】
【表３４】
2013108421.tif 000035
【０１１０】
【表３５】
2013108421.tif 000036
【０１１１】
（表３３）〜（表３５）からも明らかなように、最適な音響用はんだ合金とは言い難い。【０１１２】
（４）グループ４の音響用はんだ合金の試聴評価
このグループの音響用はんだ合金組成は、（Ｓｎ・Ａｇ・Ｃｕ）にＰｂおよびＦｅを共通の添加金属とするものであって、「グループ４の音響用はんだ合金：（Ｓｎ・Ａｇ・Ｃｕ・Ｆｅ・Ｐｂ）に（Ａｓ・Ｉｎ・Ｎｉ）から１種を添加したもの」である。したがって音響用はんだ合金としては３種となる。【０１１３】
この音響用はんだ合金を使用したときの重回帰分析の結果を示す対応表は、（表３６〜表４４）である。
（１）（表３６〜表３８）：（Ｓｎ・Ａｇ・Ｃｕ・Ｆｅ・Ａｓ・Ｐｂ）からなる音響用はんだ合金の分析結果
（２）（表３９〜表４１）：（Ｓｎ・Ａｇ・Ｃｕ・Ｆｅ・Ｉｎ・Ｐｂ）からなる音響用はんだ合金の分析結果
（３）（表４２〜表４４）：（Ｓｎ・Ａｇ・Ｃｕ・Ｆｅ・Ｎｉ・Ｐｂ）からなる音響用はんだ合金の分析結果
（ａ）（表３６〜表３８）：（Ｓｎ・Ａｇ・Ｃｕ・Ｆｅ・Ａｓ・Ｐｂ）からなる音響用はんだ合金の分析結果を以下に示す。【０１１４】
【表３６】
2013108421.tif 000037
【０１１５】
【表３７】
2013108421.tif 000038
【０１１６】
【表３８】
2013108421.tif 000039
【０１１７】
（表３６）〜（表３８）からも明らかなように、最適な音響用はんだ合金とは言い難い。
（ｂ）（表３９〜表４１）：（Ｓｎ・Ａｇ・Ｃｕ・Ｆｅ・Ｉｎ・Ｐｂ）からなる音響用はんだ合金の分析結果を以下に示す。
【０１１８】
【表３９】
2013108421.tif 000040
【０１１９】
【表４０】
2013108421.tif 000041
【０１２０】
【表４１】
2013108421.tif 000042
【０１２１】
（表３９）〜（表４１）からも明らかなように、最適な音響用はんだ合金とは言い難い。
（ｃ）（表４２〜表４４）：（Ｓｎ・Ａｇ・Ｃｕ・Ｆｅ・Ｎｉ・Ｐｂ）からなる音響用はんだ合金の分析結果を以下に示す。
【０１２２】
【表４２】
2013108421.tif 000043
【０１２３】
【表４３】
2013108421.tif 000044
【０１２４】
【表４４】
2013108421.tif 000045
【０１２５】
（表４２）〜（表４４）からも明らかなように、最適な音響用はんだ合金とは言い難い。【０１２６】
（５）グループ５の音響用はんだ合金の試聴評価
このグループの音響用はんだ合金組成は、（Ｓｎ・Ａｇ・Ｃｕ）にＰｂおよびＡｓを共通の添加金属とするものであって、「グループ５の音響用はんだ合金：（Ｓｎ・Ａｇ・Ｃｕ・Ａｓ・Ｐｂ）に（Ｉｎ・Ｎｉ）から１種を添加したもの」である。したがって音響用はんだ合金としては２種となる。【０１２７】
この音響用はんだ合金を使用したときの重回帰分析の結果を示す対応表は、（表４５〜表５０）である。
（１）（表４５〜表４７）：（Ｓｎ・Ａｇ・Ｃｕ・Ａｓ・Ｉｎ・Ｐｂ）からなる音響用はんだ合金の分析結果
（２）（表４８〜表５０）：（Ｓｎ・Ａｇ・Ｃｕ・Ａｓ・Ｎｉ・Ｐｂ）からなる音響用はんだ合金の分析結果
（ａ）（表４５〜表４７）：（Ｓｎ・Ａｇ・Ｃｕ・Ａｓ・Ｉｎ・Ｐｂ）からなる音響用はんだ合金の分析結果を以下に示す。【０１２８】
【表４５】
2013108421.tif 000046
【０１２９】
【表４６】
2013108421.tif 000047
【０１３０】
【表４７】
2013108421.tif 000048
【０１３１】
（表４５）〜（表４７）からも明らかなように、最適な音響用はんだ合金とは言い難い。
（ｂ）（表４８〜表５０）：（Ｓｎ・Ａｇ・Ｃｕ・Ａｓ・Ｎｉ・Ｐｂ）からなる音響用はんだ合金の分析結果を以下に示す。
【０１３２】
【表４８】
2013108421.tif 000049
【０１３３】
【表４９】
2013108421.tif 000050
【０１３４】
【表５０】
2013108421.tif 000051
【０１３５】
（表４８）〜（表５０）からも明らかなように、最適な音響用はんだ合金とは言い難い。【０１３６】
上述したグループ２〜５は、（Ｓｎ・Ａｇ・Ｃｕ・Ｓｂ・Ｐｂ）に（Ｂｉ・Ｆｅ・Ａｓ・Ｉｎ・Ｎｉ）のうち（Ｉｎ，Ｎｉ）を除く任意の２種の金属を添加して得られる音響用はんだ合金の音質や試聴評価であるが、これらの組み合わせからなる６元の音響用はんだ合金では、（表９）〜（表５０）に示されるように、何れもすぐれた音質特性や、高い試聴評価値を得ることができなかった。【０１３７】
以上のように、この発明ではディスクリート部品をプリント基板(回路基板)上にはんだ付けすることで、電子回路が構成されるフィルタ回路などに使用される接合はんだとして、グループ１に示されるような６元のはんだ合金（Ｓｎ・Ａｇ・Ｃｕ・Ｓｂ・Ｉｎ・Ｎｉ・Ｐｂ）と、適切な含有量からなる高音質で高い試聴評価が得られる音響用はんだ合金を開発したものである。【０１３８】
図１に示す試聴評価装置１０は一例であり、３ウエイ方式の試聴評価装置でも試聴評価できる。【０１３９】
音響用はんだ合金としては、ヤニ入りはんだを使用したが、これに限定されず、はんだボール、はんだペーストなどでもよく、形態、形状は限定されない。また、はんだ付け方法においても、リフロー炉、噴流はんだ槽などの方法を用いても良い。さらには、電子部品としてディスクリート部品を用いて説明したが、チップ状の電子部品であっても良い。【０１４０】
また、上記した例では、電子部品を接合するはんだとしてフィルタ回路に適用したが、オーディオシステム全体を構成する電子部品接続用のはんだとして、この発明に係る音響用はんだ合金を適用できる。そうすることによって更なる音質の改善を期待できる。
【産業上の利用可能性】
【０１４１】
この発明に係る音響用はんだ合金は、オーディオシステムに使用される各種の電子部品をプリント基板(回路基板)上にはんだ付けするために使用される接合はんだに適用できる。
【符号の説明】
【０１４２】
１０・・・試聴評価装置
２０・・・音源
３０・・・出力アンプ
ＮＷ０〜ＮＷ１５・・・フィルタ回路
４０・・・ローパスフィルタ
５０・・・ハイパスフィルタ
ＷＦ、ＴＷ・・・スピーカ
【図１】
2013108421.tif 000052
【図２】
2013108421.tif 000053
【図３】
2013108421.tif 000054
【図４】
2013108421.tif 000055
【図５】
2013108421.tif 000056
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
Ａｇが０．８〜１．２０質量％、Ｃｕが０．６５〜０．７５質量％、Ｉｎが０．００２〜０．００４質量％、Ｎｉが０．０１〜０．０２質量％、Ｐｂが０．００５質量％以下を含有し、残部がＳｎで構成されたことを特徴とする音響用はんだ合金。
【請求項２】
Ａｇが１．０〜１．０１質量％、Ｃｕが０．７１〜０．７２質量％、Ｉｎが０．００３〜０．００３７質量％、Ｎｉが０．０１６〜０．０１７質量％、Ｐｂが０．００２５〜０．００３５質量％で、残部がＳｎであることを特徴とする請求項１記載の音響用はんだ合金。
【国際調査報告】
2013108421.tif 000057
2013108421.tif 000058
2013108421.tif 000059
2013108421.tif 000060